(57)【要約】【要約書】ターゲット面内の任意の１箇所を基準点とし、その基準点に超音波を当てたときのターゲット底面からの反射エコーの強度を１００％となるように感度調整した超音波探傷測定において、ターゲット底面からの反射エコーの強度が６５％以下又は１３５％以上で検出されるターゲットの領域がターゲット全体の３０％以下であることを特徴とする銅又は銅合金配線形成用スパッタリングターゲット。本発明は、ターゲット中に局所的に存在する組成、密度、組織などのムラを制御することで、膜の均一性を向上することができる銅又は銅合金スパッタリグターゲットを提供することを課題とする。【選択図】なし
2015151901.tif 000002
【特許請求の範囲】
【請求項１】
ターゲット面内の任意の１箇所を基準点とし、その基準点に超音波を当てたときのターゲット底面からの反射エコーの強度を１００％となるように感度調整した超音波探傷測定において、ターゲット底面からの反射エコーの強度が６５％以下又は１３５％以上で検出されるターゲットの領域がターゲット全体の３０％以下であることを特徴とする銅又は銅合金配線形成用スパッタリングターゲット。
【請求項２】
ターゲット面内の任意の１箇所を基準点とし、その基準点に超音波を当てたときのターゲット底面からの反射エコーの強度を１００％となるように感度調整した超音波探傷測定において、ターゲット底面からの反射エコーの強度が６５％以下又は１３５％以上で検出されるターゲットの領域がターゲット全体の２０％以下であることを特徴とする銅又は銅合金配線形成用スパッタリングターゲット。
【請求項３】
ターゲット面内の任意の１箇所を基準点とし、その基準点に超音波を当てたときのターゲット底面からの反射エコーの強度を１００％となるように感度調整した超音波探傷測定において、ターゲット底面からの反射エコーの強度が６５％以下又は１３５％以上で検出されるターゲットの領域がターゲット全体の１０％以下であることを特徴とする銅又は銅合金配線形成用スパッタリングターゲット。
【請求項４】
Ｃｕ、Ｃｕ−Ａｌ合金、Ｃｕ−Ｍｎ合金のいずれか一種からなることを特徴とする請求項１〜３のいずれか一項に記載の銅又は銅合金配線形成用スパッタリングターゲット。
【発明の詳細な説明】
【技術分野】
【０００１】
本発明は、ＬＳＩをはじめとする半導体装置のウエハ内配線部の形成に用いられる銅又は銅合金スパッタリングターゲットに関する。
【背景技術】
【０００２】
半導体デバイスの配線材料として、銅配線（比抵抗：１．７μΩ・ｃｍ程度）が使用されている。銅配線の形成プロセスとして、配線溝にＴａやＴａＮなどの拡散バリア層を形成した後、銅シード層を形成し、その後、銅配線を形成することが行われている。近年、配線の微細化に伴い、薄くなった拡散バリア層のバリア性能低下を解消するためシード層にアルミニウム（Ａｌ）、マンガン（Ｍｎ）などを添加した銅合金膜や高純度の銅膜を使用することが行われている。【０００３】
上記の銅合金膜や高純度銅膜は、銅合金又は銅スパッタリングターゲットを用いて成膜される。安定したデバイス性能、製品歩留まりを確保するためには、スパッタリングで形成された膜の均一性や安定した成膜速度が求められている。一般に、これらの膜の均一性や成膜速度の安定性は、スパッタリングターゲット内の組成、密度、組織などのムラ（不均一性）の影響を受ける。したがって、ターゲット内の組成、密度、組織などの均一性を確認し、これを制御することは非常に重要である。【０００４】
しかしながら従来、スパッタリングターゲット内の組成、密度、組織などの均一性を確認する方法として、ターゲット面内の数箇所、代表的な部分のみについて、それぞれの物性を測定して、評価するのがほとんどであった。そのため、ターゲットの局所的に存在するムラに関しては見落とされる可能性があり、そのような局所的なムラは、膜の均一性を阻害したり、成膜速度を不安定にしたりすることがあった。特に、配線が微細化しつつある最近の状況では、これらは重大な問題としてクローズアップされている。【０００５】
本出願人は以前、スパッタリングターゲット中の酸化物がスパッタ膜に欠陥を引き起こすことから、超音波探傷機によってターゲット中の酸化物介在物を検出して、これを効果的に抑制する技術を提案した（特許文献１）。また、特許文献２には、スパッタリングターゲットにおいて、複数の欠陥のタイプ（ボイド状欠陥、アルミナ介在物など）を識別することができる非破壊評価方法が開示されており、特許文献３には、寸法と位置で分類された欠陥の種類を識別することができる非破壊評価方法が開示されている。
【先行技術文献】
【特許文献】
【０００６】
【特許文献１】特開２００１−０１１６１０号公報
【特許文献２】特表２００３−５３２８９５号公報
【特許文献３】特表２００４−５３８４６３号公報
【発明の開示】
【発明が解決しようとする課題】
【０００７】
本発明は、半導体装置の配線の形成に適した銅又は銅合金スパッタリングターゲットに関し、特に、スパッタリングターゲット中に局所的に存在する組成、密度、組織などのムラ（不均一性）を制御することができ、これにより、スパッタリング時の成膜速度を安定にすることができると伴に、スパッタ成膜した膜の均一性を向上することができる銅又は銅合金スパッタリグターゲットを提供することを課題とする。
【課題を解決するための手段】
【０００８】
上記の課題を解決するために、本発明者らは、スパッタリングターゲット中に局所的に存在する組成、密度、組織などのムラについて鋭意研究した結果、スパッタリングターゲット全体を超音波探傷機による反射強度で評価し、制御することで、ターゲットの局所的なムラを抑制することができるとの知見を得た。そしてまた、このような局所的なムラの少ないターゲットは、ターゲット製造時の鍛造温度を調整することが特に有効であるとの知見を得た。【０００９】
これらの知見に基づいて、本発明者らは、以下の発明を提供するものである。  
１）ターゲット表面の任意の１箇所を基準点とし、その基準点に超音波を当てたときのターゲット底面からの反射エコーの強度を１００％となるように感度調整した超音波探傷測定において、ターゲット底面からの反射エコーの強度が６５％以下又は１３５％以上で検出されるターゲットの領域がターゲット全体の３０％以下であることを特徴とする銅又は銅合金スパッタリングターゲット。
２）ターゲット表面の任意の１箇所を基準点とし、その基準点に超音波を当てたときのターゲット底面からの反射エコーの強度を１００％となるように感度調整した超音波探傷測定において、ターゲット底面からの反射エコーの強度が６５％以下又は１３５％以上で検出されるターゲットの領域がターゲット全体の２０％以下であることを特徴とする銅又は銅合金スパッタリングターゲット。
３）ターゲット表面の任意の１箇所を基準点とし、その基準点に超音波を当てたときのターゲット底面からの反射エコーの強度を１００％となるように感度調整した超音波探傷測定において、ターゲット底面からの反射エコーの強度が６５％以下又は１３５％以上で検出されるターゲットの領域がターゲット全体の１０％以下であることを特徴とする銅又は銅合金スパッタリングターゲット。
４）Ｃｕ、Ｃｕ−Ａｌ合金、Ｃｕ−Ｍｎ合金のいずれか一種からなることを特徴とする上記１）〜３）のいずれか一に記載の銅又は銅合金スパッタリングターゲット。
【発明の効果】
【００１０】
本発明は、スパッタリングターゲットの組成、密度、組織などのムラ（不均一性）を示す指標として、ターゲットからの超音波の反射強度を用いることで、このようなムラの少ないターゲットを得ることができる。そして、このようなムラの少ないターゲットは膜の均一性を向上することができるとともに、成膜速度を安定化することができるという優れた効果を有する。
【図面の簡単な説明】
【００１１】
【図１】超音波探傷の測定方法を示した説明図である。
【発明を実施するための形態】
【００１２】
本発明の銅又は銅合金スパッタリングターゲットは、ターゲット表面の任意の１箇所を基準点とし、その基準点に超音波を当てたときのターゲット底面からの反射エコーの強度を１００％となるように感度調整した超音波探傷測定において、ターゲット底面からの反射エコーの強度が６５％以下又は１３５％以上で検出されるターゲットの領域がターゲット全体の３０％以下であることを特徴とするものである。好ましくは、ターゲットの前記領域が２０％以下であり、さらに好ましくは１０％以下であることを特徴とするものである。
【００１３】
超音波探傷機は、探針をスパッタリングターゲット全面に走査させて、ターゲット内の欠陥から反射される波形の強度を調べることで、欠陥のサイズや位置などを把握することができる。欠陥は、ターゲットの組成、密度、組織などのムラ（不均一性）を生じさせることから、このような欠陥を適切に制御することにより、ムラの少ないターゲットを得ることができる。そして、このようなムラの少ないターゲットは、成膜される膜の均一性を向上することができるとともに、スパッタリング時のパーティクル量を低減することができる。
【００１４】
超音波による探傷は標準試料や設定した基準点での底面からの反射エコーとの比較を行うことにより欠陥や組織等の相違を検出する検査方法であるため、相対評価を行える標準試料又は基準点の設定が必要となる。本発明では、超音波探傷機の感度調整をターゲット表面の任意の１箇所を基準点とし、その基準点に超音波を当てたときのターゲット底面からの反射エコーの強度を１００％となるように調整を行う。このようにターゲット底面からの反射エコーをモニターすることにより、材料中の欠陥や組織・組成等の相違を検出することができる。このような感度調整下において、反射エコーの強度が６５％以下又は１３５％以上は、基準となる位置と比較して、材料内に材料欠陥や、組織、組成等の大きな相違があることを意味する。
【００１５】
本発明のスパッタリングターゲットは、銅又は銅合金から構成されるものである。銅としては、純度４Ｎ以上のＣｕを用いることが好ましく、銅合金としては、耐ＥＭ性を向上させるために、Ａｌを添加したＣｕ−Ａｌ合金、Ｍｎを添加したＣｕ−Ｍｎ合金を用いることが好ましい。配線抵抗がデバイスに影響を与えることなく、耐ＥＭ性の効果を得るために、特に、Ａｌを０．０５〜１０ｗｔ％添加したＣｕ−Ａｌ合金、Ｍｎを０．１〜２５ｗｔ％添加したＣｕ−Ｍｎ合金が好ましい。
【００１６】
銅又は銅合金スパッタリングターゲットは、原料を溶解及び鋳造し、鋳造後の素材を結晶組織、粒径等を適切なものとするため鍛造や圧延等の塑性加工処理及び熱処理を施し、その後、円板状などの最終ターゲット寸法に仕上げることにより作製される。スパッタリングターゲットにおける超音波探傷による反射強度の制御は、特に鍛造時の温度を各材料にあった適切な温度に調整することが有効であり、本発明の組成にあっては、９００℃以下とすることが好ましい。
【実施例】
【００１７】
次に、実施例に基づいて本発明を説明する。以下に示す実施例は、理解を容易にするためのものであり、これらの実施例によって本発明を制限するものではない。すなわち、本発明の技術思想に基づく変形及び他の実施例は、当然本発明に含まれる。【００１８】
（実施例１）
純度６Ｎ以上の高純度Ｃｕを用意し、これを坩堝に導入して、１２５０℃で溶解した（誘導溶解法）。その後、溶湯を鋳型（モールド）に出湯し、純度６Ｎ以上の高純度銅インゴットを得た。次に、得られたインゴットを直径１８０ｍｍ×厚さ１６０ｍｍとした後、４２０℃で熱間鍛造し、さらに冷間圧延で圧下率が７０％以上となるまで圧延した。その後、４００℃で熱処理した後、急冷して圧延板を作製した。これを機械加工により、直径４５０ｍｍ、厚さ１０ｍｍの円板に加工した後、表面粗さが０．８μｍ以下となるようにペーパー仕上げを行って、ターゲットを作製した。【００１９】
このようにして作製したターゲットについて、超音波探傷機を用いて分析を行った。具体的には、測定対象物であるスパッタリングターゲットを水中に沈めて、探針を対象物全体に走査させ、対象物内の欠陥から反射される波形の強度とその強度の高い領域を算出した。超音波探傷の条件は、以下の通りである。
装置：Ｋｒａｕｔｋｒａｍｅｒ社製  形式：ＨＩＳ３
ＩＦ音速  ：１４８０ｍ／ｓ
材料音速  ：２０００〜６０００ｍ／ｓ
ＡＭＰ    ：≧３０ｄＢ
感度調整  ：円盤状ターゲットの中心を基準点とし、その基準点に超音波を当てたときのターゲット底面からの反射エコーの強度を１００％となるように調整
その結果、超音波探傷機による反射強度３５％以上で検出されるターゲットの領域がターゲット全体の５％であった。【００２０】
次に、超音波探傷を行ったターゲットをバッキングプレートに接合後、スパッタ装置に設置し、投入電力：３８ｋＷにてスパッタリングを実施して、１２インチのシリコン基板上に５秒間成膜した。そして、スパッタリングで形成した膜のシート抵抗の分布を測定して、膜厚の分布状況を調べた。具体的には、ウエハ上の４９点のシート抵抗を測定し、その標準偏差（ユニフォーミティ）とユニフォーミティ（ＮＵ％）を求めた。標準偏差とユニフォーミティの算出方法は、以下の通りである。
標準偏差（σ）＝(((Rs1-RsAve)2+(Rs2-RsAve)2+・・・+(Rs49-RsAve)2)/49)1/2 
(Rsn ：各測定点でのシート抵抗(Rs)、RsAve： Rsの49点平均値)
ユニフォーミティ（ＮＵ％）＝σ/ RsAve×100
その結果、標準偏差は０．０２５であり、ユニフォーミティは３．２％であり、均一性に優れた膜が得られた。以上の結果を表１に示す。【００２１】
（実施例２）
純度６Ｎ以上の高純度Ｃｕを用意し、これを坩堝に導入して、１２５０℃で溶解した（誘導溶解法）。その後、溶湯を鋳型（モールド）に出湯し、純度６Ｎ以上の高純度銅インゴットを得た。次に、得られたインゴットを直径１８０ｍｍ×厚さ１６０ｍｍとした後、６３０℃で熱間鍛造し、さらに冷間圧延で圧下率が７０％以上となるまで圧延した。その後、４００℃で熱処理した後、急冷して圧延板を作製した。これを機械加工により、直径４５０ｍｍ、厚さ１０ｍｍの円板に加工した後、表面粗さが０．８μｍ以下となるようにペーパー仕上げを行って、ターゲットを作製した。【００２２】
このようにして作製したターゲットについて、超音波探傷機を用いて分析を行った。超音波探傷の条件は、実施例１と同様にした。その結果、超音波探傷機による反射強度３５％以上で検出されるターゲットの領域がターゲット全体の１５％であった。次に、超音波探傷を行ったターゲットをバッキングプレートに接合後、スパッタ装置に設置し、実施例１と同様の条件でスパッタリングを実施して成膜した。そして、実施例１と同様に形成した膜のシート抵抗の分布を測定して、膜厚の分布状況を調べた。その結果、標準偏差は０．０３６、ユニフォーミティは３．８％であり、均一性に優れた膜が得られた。以上の結果を表１に示す。【００２３】
（実施例３）
純度６Ｎ以上の高純度Ｃｕ、純度３Ｎ以上の高純度Ｍｎを用意し、これを坩堝に導入して、１２５０℃で溶解した（誘導溶解法）。その後、ＣｕＭｎ合金の溶湯を鋳型（モールド）に出湯し、純度５Ｎ以上の高純度Ｃｕ−Ｍｎ合金インゴット（Ｍｎ：０．１ｗｔ％）を得た。次に、得られた銅合金インゴットを直径１８０ｍｍ×厚さ１６０ｍｍとした後、８２０℃で熱間鍛造し、さらに冷間圧延で圧下率が７０％以上となるまで圧延した。その後、６００℃で熱処理した後、急冷して圧延板を作製した。これを機械加工により、直径４５０ｍｍ、厚さ１０ｍｍの円板に加工した後、表面粗さが０．８μｍ以下となるようにペーパー仕上げを行って、ターゲットを作製した。【００２４】
このようにして作製したターゲットについて、超音波探傷機を用いて分析を行った。超音波探傷の条件は、実施例１と同様にした。その結果、超音波探傷機による反射強度３５％以上で検出されるターゲットの領域がターゲット全体の８％であった。次に、超音波探傷を行ったターゲットをバッキングプレートに接合後、スパッタ装置に設置し、実施例１と同様の条件でスパッタリングを実施し、成膜した。そして、実施例１と同様に形成した膜のシート抵抗の分布を測定して、膜厚の分布状況を調べた。その結果、標準偏差は０．０２７、ユニフォーミティは２．７％であり、均一性に優れた膜が得られた。以上の結果を表１に示す。【００２５】
（実施例４）
純度６Ｎ以上の高純度Ｃｕ、純度４Ｎ以上の高純度Ｍｎを用意し、これを坩堝に導入して、１２５０℃で溶解した（誘導溶解法）。その後、ＣｕＭｎ合金の溶湯を鋳型（モールド）に出湯し、純度５Ｎ以上の高純度Ｃｕ−Ｍｎ合金インゴット（Ｍｎ：２５ｗｔ％）を得た。次に、得られた銅合金インゴットを直径１８０ｍｍ×厚さ１６０ｍｍとした後、７８０℃で熱間鍛造し、さらに冷間圧延で圧下率が７０％以上となるまで圧延した。その後、６００℃で熱処理した後、急冷して圧延板を作製した。これを機械加工により、直径４５０ｍｍ、厚さ１０ｍｍの円板に加工した後、表面粗さが０．８μｍ以下となるようにペーパー仕上げを行って、ターゲットを作製した。【００２６】
このようにして作製したターゲットについて、超音波探傷機を用いて分析を行った。超音波探傷の条件は、実施例１と同様にした。その結果、超音波探傷機による反射強度３５％以上で検出されるターゲットの領域がターゲット全体の１３％であった。次に、超音波探傷を行ったターゲットをバッキングプレートに接合後、スパッタ装置に設置し、実施例１と同様の条件でスパッタリングを実施して、成膜した。そして、実施例１と同様に形成した膜のシート抵抗の分布を測定して、膜厚の分布状況を調べた。その結果、標準偏差は０．０２６、ユニフォーミティは３．０％であり、均一性に優れた膜が得られた。以上の結果を表１に示す。【００２７】
（実施例５）
純度６Ｎ以上の高純度Ｃｕ、純度４Ｎ以上の高純度Ａｌを用意し、これを坩堝に導入して、１２５０℃で溶解した（誘導溶解法）。その後、ＣｕＡｌ合金の溶湯を鋳型（モールド）に出湯し、純度５Ｎ以上の高純度Ｃｕ−Ａｌ合金インゴット（Ａｌ：０．０１ｗｔ％）を得た。次に、得られた銅合金インゴットを直径１８０ｍｍ×厚さ１６０ｍｍとした後、８２０℃で熱間鍛造し、さらに冷間圧延で圧下率が７０％以上となるまで圧延した。その後、６００℃で熱処理した後、急冷して圧延板を作製した。これを機械加工により、直径４５０ｍｍ、厚さ１０ｍｍの円板に加工した後、表面粗さが０．８μｍ以下となるようにペーパー仕上げを行って、ターゲットを作製した。【００２８】
このようにして作製したターゲットについて、超音波探傷機を用いて分析を行った。超音波探傷の条件は、実施例１と同様にした。その結果、超音波探傷機による反射強度３５％以上で検出されるターゲットの領域がターゲット全体の１３％であった。次に、超音波探傷を行ったターゲットをバッキングプレートに接合後、スパッタ装置に設置し、実施例１と同様の条件でスパッタリングを実施して、成膜した。そして、実施例１と同様に形成した膜のシート抵抗の分布を測定して、膜厚の分布状況を調べた。その結果、標準偏差は０．０２９、ユニフォーミティは３．３％であり、均一性に優れた膜が得られた。以上の結果を表１に示す。【００２９】
（実施例６）
純度６Ｎ以上の高純度Ｃｕ、純度４Ｎ以上の高純度Ａｌを用意し、これを坩堝に導入して、１２５０℃で溶解した（誘導溶解法）。その後、ＣｕＡｌ合金の溶湯を鋳型（モールド）に出湯し、純度５Ｎ以上の高純度Ｃｕ−Ａｌ合金インゴット（Ａｌ：１０ｗｔ％）を得た。次に、得られた銅合金インゴットを直径１８０ｍｍ×厚さ１６０ｍｍとした後、７８０℃で熱間鍛造し、さらに冷間圧延で圧下率が７０％以上となるまで圧延した。その後、６００℃で熱処理した後、急冷して圧延板を作製した。これを機械加工により、直径４５０ｍｍ、厚さ１０ｍｍの円板に加工した後、表面粗さが０．８μｍ以下となるようにペーパー仕上げを行って、ターゲットを作製した。【００３０】
このようにして作製したターゲットについて、超音波探傷機を用いて分析を行った。超音波探傷の条件は、実施例１と同様にした。その結果、超音波探傷機による反射強度３５％以上で検出されるターゲットの領域がターゲット全体の１３％であった。次に、超音波探傷を行ったターゲットをバッキングプレートに接合後、スパッタ装置に設置し、実施例１と同様の条件でスパッタリングを実施して、成膜した。そして、実施例１と同様に形成した膜のシート抵抗の分布を測定して、膜厚の分布状況を調べた。その結果、標準偏差は０．０３３、ユニフォーミティは３．５％であり、均一性に優れた膜が得られた。以上の結果を表１に示す。【００３１】
（比較例１）
純度６Ｎ以上の高純度Ｃｕを用意し、これを坩堝に導入して、１２５０℃で溶解した（誘導溶解法）。その後、溶湯を鋳型（モールド）に出湯し、純度６Ｎ以上の高純度銅インゴットを得た。次に、得られたインゴットを直径１８０ｍｍ×厚さ１６０ｍｍとした後、９５０℃で熱間鍛造し、さらに冷間圧延で圧下率が７０％以上となるまで圧延した。その後、４００℃で熱処理した後、急冷して圧延板を作製した。これを機械加工により、直径４５０ｍｍ、厚さ１０ｍｍの円板に加工した後、表面粗さが０．８μｍ以下となるようにペーパー仕上げを行って、ターゲットを作製した。【００３２】
このようにして作製したターゲットについて、超音波探傷機を用いて分析を行った。超音波探傷の条件は、実施例１と同様にした。その結果、超音波探傷機による反射強度３５％以上で検出されるターゲットの領域がターゲット全体の１３％であった。次に、超音波探傷を行ったターゲットをバッキングプレートに接合後、スパッタ装置に設置し、実施例１と同様の条件でスパッタリングを実施して、成膜した。そして、実施例１と同様に形成した膜のシート抵抗の分布を測定して、膜厚の分布状況を調べた。その結果、標準偏差は０．０５１、ユニフォーミティは４．５％であり、実施例に比べて均一性に劣る膜となった。以上の結果を表１に示す。【００３３】
（比較例２）
純度６Ｎ以上の高純度Ｃｕを用意し、これを坩堝に導入して、１２５０℃で溶解した（誘導溶解法）。その後、溶湯を鋳型（モールド）に出湯し、純度６Ｎ以上の高純度銅インゴットを得た。次に、得られたインゴットを直径１８０ｍｍ×厚さ１６０ｍｍとした後、１０００℃で熱間鍛造し、さらに冷間圧延で圧下率が７０％以上となるまで圧延した。その後、４００℃で熱処理した後、急冷して圧延板を作製した。これを機械加工により、直径４５０ｍｍ、厚さ１０ｍｍの円板に加工した後、表面粗さが０．８μｍ以下となるようにペーパー仕上げを行って、ターゲットを作製した。【００３４】
このようにして作製したターゲットについて、超音波探傷機を用いて分析を行った。超音波探傷の条件は、実施例１と同様にした。その結果、超音波探傷機による反射強度３５％以上で検出されるターゲットの領域がターゲット全体の１３％であった。次に、超音波探傷を行ったターゲットをバッキングプレートに接合後、スパッタ装置に設置し、実施例１と同様の条件でスパッタリングを実施して、成膜した。そして、実施例１と同様に形成した膜のシート抵抗の分布を測定して、膜厚の分布状況を調べた。その結果、標準偏差は０．１０２、ユニフォーミティは５．１％であり、実施例に比べて均一性に劣る膜となった。以上の結果を表１に示す。【００３５】
（比較例３）
純度６Ｎ以上の高純度Ｃｕ、純度３Ｎ以上の高純度Ｍｎを用意し、これを坩堝に導入して、１２５０℃で溶解した（誘導溶解法）。その後、ＣｕＭｎ合金の溶湯を鋳型（モールド）に出湯し、純度５Ｎ以上の高純度Ｃｕ−Ｍｎ合金インゴット（Ｍｎ：０．１ｗｔ％）を得た。次に、得られた銅合金インゴットを直径１８０ｍｍ×厚さ１６０ｍｍとした後、１０００℃で熱間鍛造し、さらに冷間圧延で圧下率が７０％以上となるまで圧延した。その後、６００℃で熱処理した後、急冷して圧延板を作製した。これを機械加工により、直径４５０ｍｍ、厚さ１０ｍｍの円板に加工した後、表面粗さが０．８μｍ以下となるようにペーパー仕上げを行って、ターゲットを作製した。【００３６】
このようにして作製したターゲットについて、超音波探傷機を用いて分析を行った。超音波探傷の条件は、実施例１と同様にした。その結果、超音波探傷機による反射強度３５％以上で検出されるターゲットの領域がターゲット全体の１３％であった。次に、超音波探傷を行ったターゲットをバッキングプレートに接合後、スパッタ装置に設置し実施例１と同様の条件でスパッタリングを実施して、成膜した。そして、実施例１と同様に形成した膜のシート抵抗の分布を測定して、膜厚の分布状況を調べた。その結果、標準偏差は０．０７３、ユニフォーミティは４．６％であり、実施例に比べて均一性に劣る膜となった。以上の結果を表１に示す。【００３７】
（比較例４）
純度６Ｎ以上の高純度Ｃｕ、純度４Ｎ以上の高純度Ｍｎを用意し、これを坩堝に導入して、１２５０℃で溶解した（誘導溶解法）。その後、ＣｕＭｎ合金の溶湯を鋳型（モールド）に出湯し、純度５Ｎ以上の高純度Ｃｕ−Ｍｎ合金インゴット（Ｍｎ：２５ｗｔ％）を得た。次に、得られた銅合金インゴットを直径１８０ｍｍ×厚さ１６０ｍｍとした後、９８０℃で熱間鍛造し、さらに冷間圧延で圧下率が７０％以上となるまで圧延した。その後、６００℃で熱処理した後、急冷して圧延板を作製した。これを機械加工により、直径450ｍｍ、厚さ１０ｍｍの円板に加工した後、表面粗さが０．８μｍ以下となるようにペーパー仕上げを行って、ターゲットを作製した。【００３８】
このようにして作製したターゲットについて、超音波探傷機を用いて分析を行った。超音波探傷の条件は、実施例１と同様にした。その結果、超音波探傷機による反射強度３５％以上で検出されるターゲットの領域がターゲット全体の１３％であった。次に、超音波探傷を行ったターゲットをバッキングプレートに接合後、スパッタ装置に設置し、実施例１と同様の条件でスパッタリングを実施して、成膜した。そして、実施例１と同様に形成した膜のシート抵抗の分布を測定して、膜厚の分布状況を調べた。その結果、標準偏差は０．０８４、ユニフォーミティは５．２％であり、実施例に比べて均一性に劣る膜となった。以上の結果を表１に示す。【００３９】
（比較例５）
純度６Ｎ以上の高純度Ｃｕ、純度４Ｎ以上の高純度Ａｌを用意し、これを坩堝に導入して、１２５０℃で溶解した（誘導溶解法）。その後、ＣｕＡｌ合金の溶湯を鋳型（モールド）に出湯し、純度５Ｎ以上の高純度Ｃｕ−Ａｌ合金インゴット（Ａｌ：０．０１ｗｔ％）を得た。次に、得られた銅合金インゴットを直径１８０ｍｍ×厚さ１６０ｍｍとした後、１０００℃で熱間鍛造し、さらに冷間圧延で圧下率が７０％以上となるまで圧延した。その後、６００℃で熱処理した後、急冷して圧延板を作製した。これを機械加工により、直径450ｍｍ、厚さ１０ｍｍの円板に加工した後、表面粗さが０．８μｍ以下となるようにペーパー仕上げを行って、ターゲットを作製した。【００４０】
このようにして作製したターゲットについて、超音波探傷機を用いて分析を行った。超音波探傷の条件は、実施例１と同様にした。その結果、超音波探傷機による反射強度３５％以上で検出されるターゲットの領域がターゲット全体の１３％であった。次に、超音波探傷を行ったターゲットをバッキングプレートに接合後、スパッタ装置に設置し、実施例１と同様の条件でスパッタリングを実施して、成膜した。そして、実施例１と同様に形成した膜のシート抵抗の分布を測定して、膜厚の分布状況を調べた。その結果、標準偏差は０．０９３、ユニフォーミティは５．６％であり、実施例に比べて均一性に劣る膜となった。以上の結果を表１に示す。【００４１】
（比較例６）
純度６Ｎ以上の高純度Ｃｕ、純度４Ｎ以上の高純度Ａｌを用意し、これを坩堝に導入して、１２５０℃で溶解した（誘導溶解法）。その後、ＣｕＡｌ合金の溶湯を鋳型（モールド）に出湯し、純度５Ｎ以上の高純度Ｃｕ−Ａｌ合金インゴット（Ａｌ：１０ｗｔ％）を得た。次に、得られた銅合金インゴットを直径１８０ｍｍ×厚さ１６０ｍｍとした後、９８０℃で熱間鍛造し、さらに冷間圧延で圧下率が７０％以上となるまで圧延した。その後、６００℃で熱処理した後、急冷して圧延板を作製した。これを機械加工により、直径４５０ｍｍ、厚さ１０ｍｍの円板に加工した後、表面粗さが０．８μｍ以下となるようにペーパー仕上げを行って、ターゲットを作製した。【００４２】
このようにして作製したターゲットについて、超音波探傷機を用いて分析を行った。超音波探傷の条件は、実施例１と同様にした。その結果、超音波探傷機による反射強度３５％以上で検出されるターゲットの領域がターゲット全体の１３％であった。次に、超音波探傷を行ったターゲットをバッキングプレートに接合後、スパッタ装置に設置し、実施例１と同様の条件でスパッタリングを実施し、成膜した。そして、実施例１と同様に形成した膜のシート抵抗の分布を測定して、膜厚の分布状況を調べた。その結果、標準偏差は０．１１０、ユニフォーミティは６．７％であり、実施例に比べて均一性に劣る膜となった。以上の結果を表１に示す。【００４３】
【表１】
2015151901.tif 000003
【産業上の利用可能性】
【００４４】
本発明は、銅又は銅合金スパッタリングターゲットにおいて、均一性に優れたスパッタ成膜特性を有し、安定した成膜速度を維持することができるので、半導体装置の配線層、特にシード層を安定的に形成するのに有用である。
【図１】
2015151901.tif 000004
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
ターゲット面内の任意の１箇所を基準点とし、その基準点に超音波を当てたときのターゲット底面からの反射エコーの強度を１００％となるように感度調整した超音波探傷測定によってターゲット面全体を測定し、ターゲット底面からの反射エコーの強度が６５％以下又は１３５％以上で検出されるターゲットの領域がターゲット面全体の３０％以下であるターゲットをスパッタリングターゲットとして選択し、前記スパッタリングターゲットをスパッタリングして銅又は銅合金配線を形成することを特徴とするスパッタリング成膜方法。
【請求項２】
ターゲット面内の任意の１箇所を基準点とし、その基準点に超音波を当てたときのターゲット底面からの反射エコーの強度を１００％となるように感度調整した超音波探傷測定によってターゲット面全体を測定し、ターゲット底面からの反射エコーの強度が６５％以下又は１３５％以上で検出されるターゲットの領域がターゲット面全体の２０％以下であるターゲットをスパッタリングターゲットとして選択し、前記スパッタリングターゲットをスパッタリングして銅又は銅合金配線を形成することを特徴とするスパッタリング成膜方法。
【請求項３】
ターゲット面内の任意の１箇所を基準点とし、その基準点に超音波を当てたときのターゲット底面からの反射エコーの強度を１００％となるように感度調整した超音波探傷測定によってターゲット面全体を測定し、ターゲット底面からの反射エコーの強度が６５％以下又は１３５％以上で検出されるターゲットの領域がターゲット面全体の１０％以下であるターゲットをスパッタリングターゲットとして選択し、前記スパッタリングターゲットをスパッタリングして銅又は銅合金配線を形成することを特徴とするスパッタリング成膜方法。
【請求項４】
前記ターゲットが、Ｃｕ、Ｃｕ−Ａｌ合金、Ｃｕ−Ｍｎ合金のいずれか一種からなることを特徴とする請求項１〜３のいずれか一項に記載の成膜方法。
【国際調査報告】
2015151901.tif 000005
2015151901.tif 000006
2015151901.tif 000007
2015151901.tif 000008
2015151901.tif 000009